(57)【要約】【課題】  少ない工程で木目や木肌を強調しながら、木目に文字や模様を浮き立たせることができる木製品の表面処理方法および木製品を得る。【解決手段】  木製品の表面処理は、所望の形に成型した無垢の木製品１０に、研削材２１と水を高速で吹き付け、上記木製品１０の木材表面１０ａにブラスト処理を施す木製品の表面処理。また、無垢の木製品１０と、この木製品１０の一方の表面または両面に描かれた所望の文字や模様である装飾表面１０ｂと、この装飾表面１０ｂの周辺に研削材２１を投射することにより窪ませた複数の夏材部１と、この複数の夏材部１の間に位置し、研削材２１を投射しても窪まず隆起したままの複数の冬材部２とを備えた木製品。【選択図】図１
2010155326.tif 000002
【特許請求の範囲】
【請求項１】
所望の形に成型した無垢の木材の表面に、研削材と水を高速で吹き付けブラスト処理を施し、夏材部を削り取り窪ませることを特徴とする木製品の表面処理方法。
【請求項２】
上記ブラスト処理をための機材は、水を入れたタンクに上記研削材を入れ、そのタンクの水圧を制御する制御装置は圧縮空気で駆動し、上記タンクに所定の水圧を掛けて上記研削材を上記タンクからブラストホースに押し出し、上記圧縮空気に載せて上記研削材を上記木材の表面に投射することを特徴とする請求項１記載の木製品の表面処理方法。
【請求項３】
上記ブラスト処理するための機材は、タンクに乾燥した上記研削材を入れ、そのタンクに空気圧を掛ける、もしくは重力で落下させることにより、ブラストホースに押し出し圧縮空気に載せて、ブラストノズルもしくノズルホルダーから水を加え、上記研削材を上記木材の表面に投射することを特徴とする請求項１記載の木製品の表面処理方法。
【請求項４】
上記木材の表面に弾力性のある保護材を貼りつけてブラスト処理を施し、この保護材の周辺の夏材部を窪ませ、木材表面の一部である装飾表面を残したことを特徴とする請求項２または３記載の木製品の表面処理方法。
【請求項５】
上記保護材の厚みは、０．０５ｍｍ以上３ｍｍ未満であることを特徴とする請求項４記載の木製品の表面処理方法。
【請求項６】
上記ブラスト処理を施した木製品から上記保護材を除去し、上記木材表面と上記装飾表面に塗料を付着させることを特徴とする請求項４または５記載の木製品の表面処理方法。
【請求項７】
上記ブラスト処理を施した木製品から上記保護材を除去せず、上記木材表面と上記保護材に塗料を付着させることを特徴とする請求項４または５記載の木製品の表面処理方法。
【請求項８】
無垢の木材より木目が表れるように所望の形に成型された木製品と、この木製品の一方の表面または両面に描かれた所望の文字または模様である装飾表面と、この装飾表面の周辺に研削材を投射することにより窪ませた複数の夏材部と、この複数の夏材部の間に位置し、研削材を投射しても窪まず隆起したままの複数の冬材部と、上記装飾表面と複数の夏材部と複数の冬材部の木目が繋がっていることを特徴とする木製品。
【請求項９】
上記装飾表面周辺のみならず、一方の表面全体もしくは一方の表面と側面、もしくは全面に研削材を投射し、上記夏材部を窪ませたことを特徴とする請求項８記載の木製品。
【請求項１０】
上記装飾表面に、弾力性のある保護材を貼りつけてブラスト処理を施し、周辺の夏材部を窪ませ、上記装飾表面は窪ませずに残したことを特徴とする請求項８または９記載の木製品。
【請求項１１】
上記保護材の厚さは０．０５ｍｍ以上３ｍｍ以下であることを特徴とする請求項１０記載の木製品。
【請求項１１】
上記装飾表面を残す為に貼り付けた上記保護材を剥がし、上記木製品と上記装飾表面に塗料を付着させたことを特徴とする請求項９または１０記載の木製品。
【請求項１２】
上記装飾表面を残す為に貼り付けた上記保護材を剥がさないで、そのまま上記木製品と上記保護材に塗料を付着させたことを特徴とする請求項１０または１１記載の木製品。
【請求項１３】
木製品の素材が針葉樹であることを特徴とする請求項８〜請求項１２いずれか１項記載の木製品。
【請求項１４】
木製品の素材が杉であることを特徴とする請求項８〜請求項１２いずれか１項記載の木製品。
【発明の詳細な説明】
【技術分野】
【０００１】  この発明は、木目や木肌を強調しながら、木目に文字や模様を浮かび上がらせることができる木製品の表面処理方法および木製品に関するものである。
【背景技術】
【０００２】  従来の木製品の表面処理方法および木製品としては、木目や木肌を強調した木材に、木目や木肌の凹凸模様を表現することが出来るように、デニムの布、皮革、フィルムなどの表面素材を固着した装飾体を製造するものがある。（例えば、特許文献１参照）。【０００３】  また、従来の木製品の表面処理方法としては、ブラスト処理により研削材を吹き付けて木材の表面を削り、滑らかに仕上げ、塗装の前処理のため所定の粗さにするものがある。例えば、特許文献２参照）。【０００４】  また、木製品の表面加工にブラスト処理を用いて、木目内の導管木繊維または木毛羽及樹脂部分を切断研削すると同時に、生地表面に圧着されている木毛羽もきれいに研削し、スリガラス面のような均一な微細凹部を作り、完全に目止め剤充墳を容易にし、均一鮮明な生地着色を可能にするものがある。（例えば、特許文献３参照）。
【特許文献１】特開２００８−２８４７４９号
【特許文献２】特開２００２−２２４９６０号
【特許文献３】特開２０００−３１７３９１号
【発明の開示】
【発明が解決しようとする課題】
【０００５】  特許文献１の木製品の表面処理方法および木製品においては、木目を強調したものに、デニムやフィルムなどを貼りつけて、独創的な装飾品を作ることが出来る。しかし、予め木目を強調した木製品を作るまたは用意し、その後でデニムやフィルムを張り付けるという工程が必要であるため、何も加工していない木材から木目を出しながら文字や模様を浮き出すことが出来ないと言う問題点があった。【０００６】  特許文献２の木製品の表面処理方法においては、ブラスト処理で木材の表面を研削することにより、均一に所定の粗さにすることが出来るが、文字や模様を残して木目を出す事が出来ない。そのため、木製品に独創性を持たせることが困難であると言う問題点があった。【０００７】  特許文献３の木製品の表面処理方法においては、サンドブラストを用いて木材の表面を研削することにより、塗料の付着性を向上させ、きれいな塗装を可能にするが、木目を強調しながら、文字や模様を入れることが出来ないと言う問題点もあった。【０００８】  この発明は上述のような問題点を解決するためになされたもので、少ない工程で木目や木肌を強調しながら、木目に文字や模様を浮き立たせることができる木製品の表面処理方法および木製品を提供することを目的とする。
【課題を解決するための手段】
【０００９】  この発明の木製品の表面処理方法は、所望の形に成型した無垢の木材の表面に、研削材と水を高速で吹き付けブラスト処理を施し、夏材部を削り取り窪ませたものである。【００１０】  また、上記ブラスト処理をための機材は、水を入れたタンクに研削材を入れ、そのタンクの水圧を制御する制御装置は圧縮空気で駆動し、上記タンクに所定の水圧を掛けて研削材をタンクからブラストホースに押し出し、圧縮空気に載せて上記研削材を上記木材の表面に投射する構成のものである。【００１１】  また、上記ブラスト処理するための機材は、タンクに乾燥した上記研削材を入れ、そのタンクに空気圧を掛ける、もしくは重力で落下させることにより、ブラストホースに押し出し圧縮空気に載せて、ブラストノズルもしくノズルホルダーから水を加え、上記研削材を上記木材の表面に投射する構成のものである。【００１２】  また、上記木材の表面に弾力性のある保護材を貼りつけてブラスト処理を施し、保護材の周辺の夏材部を窪ませ、木材表面の一部である装飾表面を残したものである。【００１３】  また、上記保護材の厚みは、０．０５ｍｍ以上３ｍｍ未満である。【００１４】  更に、上記保護材は、ブラスト処理を施した木製品から除去せず、木材と保護材に塗料を付着させるものである。【００１５】  加えて、この発明の木製品は、無垢の木材より木目が表れるように所望の形に成型された木製品と、この木製品の一方の表面または両面に描かれた所望の文字または模様である装飾表面と、この装飾表面の周辺に研削材を投射することにより窪ませた複数の夏材部と、この複数の夏材部の間に位置し、研削材を投射しても窪まず隆起したままの複数の冬材部と、上記装飾表面と複数の夏材部と複数の冬材部の木目が繋がっていることを特徴とする木製品である。【００１６】  また、装飾表面周辺のみならず、一方の表面全体もしくは一方の表面と側面、もしくは全面に研削材を投射し、夏材部を窪ませたしたものである。【００１７】  また、研削材から装飾表面を残す為に貼り付けた保護材を剥がさないで、そのまま木製品と保護材に塗料を付着させたものである。【００１８】  また、研削する木製品の種類は、針葉樹である。【００１９】  また、研削する木製品の種類は、杉である。
【発明の効果】
【００２０】  この発明の木製品の表面処理方法は、所望の形に成型した無垢の木製品に、研削材と水を高速で吹き付け、上記木製品の木材表面にブラスト処理を施すことにより、比較的柔らかい夏材部を濡らして更に柔らかくして削り、窪ませる。また、保護材を木材表面に貼り付けてブラスト処理することにより、保護材周辺の夏材部を窪ませ、木目に文字や模様を浮き立たせることが
可能になる。【００２１】  また、この発明の木製品は、無垢の木材より木目が表れるように所望の形に形成された木製品と、この木製品の一方の表面または両面に描かれた所望の文字または絵である装飾表面と、この装飾表面の周辺に研削材を投射することにより窪ませた複数の夏材部と、この複数の夏材部の間に位置し、研削材を投射しても窪まず隆起したままの複数の冬材部とを備え、上記装飾表面と複数の夏材部と複数の冬材部の木目が繋がっている上記木材の表面に、弾力性のある保護材を貼りつけてブラスト処理を施し、周辺の夏材部を窪ませ、装飾表面を残すようにしたので、木製品の一方の表面もしくは全面の木目を立てて木肌を強調しながら文字や模様を浮き立たせることでき、独創的な製品となる。
【発明の実施するための最良の形態】
【００２２】実施の形態１．
図１はこの発明の実施の形態１を示す木製品の表面処理方法を示す構成図である。図２は、この発明の木製品の表面処理方法を示す工程断面図であり、（ａ）は、表面処理する木材の表面に保護材を貼りつけた状態を示す拡大断面図である。（ｂ）は、表面処理後の木製品を示す拡大断面図である。（ｃ）は、表面処理した後に保護材を取り除き塗装し完成した木製品の拡大断面図である。（ｄ）は、表面処理した後に保護材を残したまま塗装し完成した木製品の拡大断面図である。図３は、この発明の完成した木製品を示す正面図である。図４は、この発明の完成した木製品を示す側面図である。
図は、発明を説明するためのものであり、本発明の技術範囲を限定するものではない。
【００２３】  図２（ａ）において、１０は木製品（木材の材質、形状は限定されない）であり、比較的軟らかい夏材部１と、比較的硬い冬材部２と、後記する木材表面１０ａに貼り付けられた保護材３と、塗料４とにより構成されている。１０ａは夏材部１と冬材部２の表面を含んだ木材表面であり、１０ｂは保護材３によって残された木材表面１０ａの一部である装飾表面である。
【００２４】  図１において、２０は第１のブラスト機材（ブラスト機の形状、機能は限定されない）であり、研削材２１と、この研削材２１を貯蔵するタンク２２と、タンク２２に掛ける水圧を制御する制御装置２３と、空気圧縮機（図示せす）から圧縮空気が送り込まれるエアーホース２４と、ブラストホース２５と、水導入管２６と、ノズルホルダー２７と、ノズルホルダー２７に装着され研削材２１および水を投射するブラストノズル２８とで構成されている。
【００２５】  上述のように構成された木製品の表面処理方法を図１〜４に基づき説明する。
図１に示すように、実施の形態１で使用するブラスト機材２０は、研削材２１を水で満たしたタンク２２に投入し、制御装置２３にエアーホース２４と水導入管２６をつなぎ、空気圧縮機（図示せず）からの圧縮空気を制御装置２３に供給し、圧縮空気駆動式水ポンプ（図示せず）を作動させ、制御装置２３は水導入管２６からの水を加圧し、タンク２２に所定の水圧を掛けることにより、湿った研削材２１をタンク２２から押し出す構造になっている。研削材２１は、ブラストホース２５で圧縮空気と混ざり、ノズルホルダー２７に装着されたブラストノズル２８から水と共に木製品１０に高速で投射される。
【００２６】  図１において、木製品１０には丸、四角、三角の模様が残るように保護材３が貼りつけてある。その木製品１０にブラストノズル２８から投射された研削材２１が衝突することにより、木製品１０の木材表面１０ａの夏材部１を削り取り、窪ませる。
【００２７】  木材表面１０ａの削られ方を図２で説明する。図２（ａ）は、木材表面１０ａにおいて模様として残したい部分に研削材２１が当たり木材表面１０ａに傷が入らないようにするため保護材３を貼りつけたもので、保護材３を貼りつける部分は文字や模様を残したい部分であり、表面処理後、保護材３の周辺の夏材部１が窪み、浮きあがって見えてることになる。
【００２８】  冬材部２の木肌を傷めにくく美しい木目を出すために、保護材３を貼りつける面は、木の軸芯側ではなく、木の表皮の側である木表側の方がよい。木表側に張るのは、冬材部２の固さが、木の軸芯側より木表側の方が硬いためである。木は、軸芯側から木の表皮の方向である木表側に大きくなっていく。木目において比較的柔らかい部分は夏材部１であり、これは木が夏に栄養を吸収し、一気に大きくなるためである。秋から冬にかけて木はあまり大きくならず、冬の間に比較的硬い冬材部２が出来上がる。硬い刀が研削材２１を当てた時に削り難く、冬材部２の傷めにくいため、冬材部２の木肌をきれいな状態を保てる。そのため、文字や模様を入れる面は、木表側の方がよい。
【００２９】  研削材２１と水を同時に吹き付けるのは、研削仕上げされた後の研削済夏材部１ａと研削済冬材部２ａの高低差を出しやすくするためと、冬材部２の木肌部分である研削済冬材部２ａをきれいに出すためである。表面処理したときに木目の高低差を出すには、柔らかい夏材部１と硬い冬材部２の固さの差があるほど良い。湿った研削材２１と水を同時に木材表面１０ａに吹き付けることにより、水を吸い込みやすい夏材部１は、水を含み柔らかくなるため削れやすくなり、深く窪むことになる。また、湿った研削材２１と水は、硬い冬材部２に研削材２１が当たった時に発生する衝撃による摩擦熱により研削済冬材部２ａが毛羽立つことを防ぎ、研削済冬材部２ａの表面を滑らかに出す事が可能にする。
【００３０】  保護材３を貼りつけた木材表面１０ａをブラスト処理すると、図２（ｂ）に示すように、夏材部１の柔らかい部分が除去され、ブラスト処理する前には目に見えていなかった研削済夏材部１ａと冬材部２の研削済冬材部２ａが現れる。ブラスト処理後、保護材３を取り除くと、図２（ｃ）に示すように、保護材３の下の木材表面１０ａはブラスト処理前の状態のままであり、文字や模様の残った装飾表面１０ｂが現れる。装飾表面１０ｂの高さはブラスト処理前の木材表面１０ａの高さと変わっていないが、周囲の夏材部１が窪んだことで、結果的に装飾表面１０ｂは浮きあがって見える。完成した木製品３０は、無垢素材である木製品１０を削り出して制作しているため、保護材３を剥がす事で現れた装飾表面１０ｂと、夏材部１と、冬材部２の木目は繋がっており、木目の美しい独創的な完成した木製品３０となる。
【００３１】  木材表面１０ａは一方の表面だけでなく、側面の部分もブラスト処理をすると、図４のように、正面から側面に掛けて湾曲した研削済夏材部１ａと研削済冬材部２ａが現れるので、流木のような風合いを作り出せる。
【００３２】  ブラスト処理後、木製品１０を保護するためと美観を向上させるため、図２（ｃ）のように、ブラスト処理した面に塗料４を塗る。研削済夏材部１ａや研削済冬材部２ａは日光や雨、湿気などにより劣化するため、防水性のある塗料を塗ることが望ましい。研削材２１が木材表面１０ａの汚れを除去し、夏材部１と冬材部２に細かい凹凸を作っているため、塗料４の付着性は非常に良い。
【００３３】  装飾表面１０ｂの文字や模様をより強調するためは、保護材３の厚さを０．６ｍｍ以上にしてブラスト処理した後、保護材３を剥がさないで、そのまま塗料４を付着させるとよい。図２（ｄ）のように、表面処理した後、保護材３を剥がすと、木材表面１０ａに高さ以上に文字や模様は浮き出ない。装飾表面１０ｂを作るだけであれば、保護材３の厚さは０．０５ｍｍでも可能であるが、木材表面１０ａより０．０５ｍｍしか高さを加えることが出来ない。保護材３の厚みが０．６ｍｍ以上あれば、明らかに文字や模様が浮きあがったように見える。例えば、木材表面１０ａと研削済夏材部１ａとの高さの差が１ｍｍである場合、保護材３の厚さが０．６ｍｍであれば保護材３と研削済夏材部１ａの高さの差は１．６ｍｍとなる。そのため、木材表面１０ａより文字や模様がより浮き出した状態を作り出せる。
【００３４】  木製品１０を塗装するときには、木材表面１０ａと保護材３を同じ塗料４で塗っても良いし、保護材３を木材表面１０ａとは違う色で塗装することで、より、文字や模様を強調することが出来る。
【００３５】  保護材３を残して、その上から塗装する場合は、塗料４を弾かない素材の保護材３を選ばなければならない。保護材３を残す事で、保護材３を剥がす作業を省くことが出来るため、省力化によるコストダウンにも繋がる。
【００３６】  保護材３は、例えば、ブラスト処理の保護用に使用する紫外線硬化型のマスキングフィルムや、ゴムシートなどを使用する。細かい細工には０．０５ｍｍ以上０．５ｍｍ未満の厚みを形成する紫外線硬化型のマスキングフィルムは非常に有効であるが、木材表面より１ｍｍ以上、夏材部１を窪ませるには強度が足りない。厚さが０．３ｍｍ以上のゴムシートは木材表面１０ａから１ｍｍ以上夏材部１を窪ませることは容易であるが、１ｍｍより細い線の文字や模様を残す事は困難である。完成した木製品３０に残したい文字や模様に応じて、保護材３の種類は使い分けが必要である。
【００３７】  ブラスト機材２０は、制御装置２３によりタンク２２の水圧を調整することで、研削材２１の噴射量の微調整が出来る。使用する研削材２１により、タンク２２からブラストホース２５に抜けていく水の量は変わるが、研削材２１が細かいほど、また、タンク２２にかかる水圧が低いほど、タンク２２から水は抜けにくい。
【００３８】  水を木製品１０に掛け過ぎると、木材が水分を含み柔らかくなり、美しい木目のために残したい冬材部２まで、削り易くなる。そのため、研削する木材の種類に応じて、研削材２１の種類、粒度、タンク２２の水圧、圧縮空気の圧力を最適なものにする。
【００３９】  木材の種類によって、最適な組み合わせは違うが、研削材２１の素材は例えば、鉱石、砂、木の実、セラミックなどがある。粒度は基本的に１ｍｍ以下のものを使用する。また、タンク２２に掛ける水圧は、０．４５Ｍｐａ〜１．８Ｍｐａの間で、１分間に使用する水の量は０．２〜３Ｌになるように調整する。圧縮空気の圧力は０．４〜１．３Ｍｐａの間で調整するとよい。
【００４０】  完成した木製品３０は、文字や模様が浮き出ながら周囲の夏材部１が窪んでいるため、木目立ちが良く、非常に美しい。木製品１０の切断方向により木目の立ち方が違うため、作る木製品１０の形状により切断方向を工夫すれば、独創的な完成した木製品３０を作ることが可能である。また、今までは廃棄処分されていた木材を表面処理することにより、商品として再利用することも可能になる。
【００４１】  なお、完成した木製品３０は、色々な形状や文字や模様を変えたものを製作することにより、装飾品としての用途だけではなく、例えば家具の引き出しや側面や天板、家の柱や下駄箱など、様々な部分に転用が可能である。
【００４２】  続いて、この発明の木製品について図２〜４に基づき説明する。図４は完成した木製品３０の側面図である。
【００４３】  図２（ｃ）、図３、図４のように、無垢の木材より木目が表れるように所望の形に成型された木製品１０と、この木製品１０の一方の表面または両面に描かれた所望の文字または絵に見える装飾表面１０ｂと、文字または絵の周辺に研削材２１を投射することにより窪ませた複数の夏材部１と、この複数の夏材部の間に位置し、研削材２１を投射しても窪ます隆起したままの複数の冬材部２とを有し、装飾表面１０ｂと、複数の夏材部１と、複数の冬材部２の木目が繋がっていることを特徴とする木製品である。
【００４４】１０は木製品（木材の材質、形状は限定されない）であり、夏材部１と、冬材部２と、保護材３と、塗料４とにより構成されている。完成した木製品３０は、一方の表面または両面に研削材２１を吹き付け、夏材部１を削り取り、窪ませる。図２（ｂ）に示すように、木材表面１０ａに文字や模様を残すため、保護材３を貼りつけた状態で研削材２４を投射させて夏材部１を削るため、保護材３の下の木材表面１０ａは、研削済夏材部１ａが窪んでいるため、浮きあがって見える装飾表面１０ｂとなる。図２（ｄ）のように、ブラスト処理後に保護材３を取り、塗料４を付着させれば、研削済夏材部１ａと木材表面１０ａとの高低差があり、研削済冬材部２ａの木肌が滑らかであり、木材表面１０ａに文字や模様が研削材２１に削られずに残された装飾表面１０ｂが現れた、木製品１０の木目がすべて繋がっている完成した木製品３０となる。
【００４５】  完成した木製品３０は、図１、３に示すように、所望の形である丸い形にあらかじめ成型されている木製品１０に保護材３を張り付けて研削材２４と水を吹き付け、木目を立てながら文字や模様を残したものである。木は加工しやすいので、所望の形を作ることは容易である。成型しただけの木製品では、世の中にあふれていて面白みに欠けるが、木目を立てることで、長い年月を掛けて風化したような独創的な木製品となる。
【００４６】  木目を立てた時に光加減による陰影が美しく見える完成した木製品３０は、装飾表面１０ｂと研削済夏材部１ａの高さの差が１ｍｍ以上ある場合である。
【００４７】  完成した木製品３０は所望の形に成型した木製品１０の一方の表面もしくは全面を表面処理したたけではなく、図４のように木製品１０の側面まで木目を出したものである。木製品１０は、複数の木材を固めた集成材ではなく、１本の無垢木材であるため、正面から側面、側面から裏面に向かい、木目が全て繋がっている。通常の壁材や柱のように四角に切断したものではなく、楕円形や、たとえば動物のシルエットのように成型した木製品１０を表面処理すると、木目が湾曲し、非常に独創的な完成した木製品３０になる。
【００４８】  木製品１０の素材は、種類によって夏材部１と冬材部２の固さが異なるため、木目の立ち方が違う。装飾表面１０ｂと研削済夏材部１ａの高低差を１ｍｍ以上出す為には、針葉樹を使うとよい。針葉樹は冬材部１の幅が狭く、夏材部との固さの差が出やすい。なかでも、夏材部１が削りやすく、冬材部２が削れにくく、装飾表面１０ｂと研削済夏材部１ａの高低差が出る木材の種類は杉である。
【００４９】  完成した木製品３０は、図２（ｄ）のように、ブラスト処理により木目を立てて文字や模様を残しながら、より文字や模様を浮き立たせるため、保護材３を張ったままで塗料４を塗っている。こうすることにより、保護材３によって研削材２１に削られることなく残された木材表面１０ａの上に保護材３の厚みが加わることになる。そのため、無垢素材である木製品１０だけでは実現出来なかった研削済夏材部１ａとの高低差を得ることで、文字や模様を強調しながら、木目も深く見せることが出来て、看板などに最適な完成した木製品３０を作ることができる。
【００５０】実施の形態２．
図５は、この発明の実施の形態２を示す木製品の表面処理方法の構成図である。図において、実施の形態１と同様なものは、同一符号を付けてその説明を省略する。
【００５１】  ４０は第２のブラスト機材であり、図５に示すように、研削材４１と、研削材を貯蔵するタンク４２と、ブラストホース４３と、ノズルホルダー４４と、水導入管４５と、ブラストノズル４６とで構成されている。
【００５２】  次に、木製品の表面処理方法について図２、図５に基づき説明する。図５に示すように、実施の形態２で使用する第２のブラスト機材４０は、重力落下式のブラスト機材であり、乾いた研削材４１をタンク４２の中に投入し、所定の量を重力で落下させ空気圧縮機（図示せず）からの圧送される圧縮空気に乾いた研削材４１を混入し、ブラストホース４３の中を通り、ノズルホルダー４４に設置された水導入管４５から水を吸い込み研削材と水を混合させ、ブラストノズル４６から研削材４１と水を高速で木製品１０に投射する。
【００５３】  第２のブラスト機材４０は、乾いた研削材４１を投入しなくてはならない。砂時計のようにタンク４２から研削材４１が落ちなくてはならないためである。そのため、圧縮空気の水分も極力取り除き、タンク４２からブラストホース４３に入ってくる研削材４１を湿らせないようにする。タンク４２に空気圧を掛ける直圧式ブラスト機材（図示せず）も同様である。
【００５４】  研削材４１は、ブラストホース４３先端にあるノズルホルダー４４に設置された水導入管４５から供給される水と混合され、ブラストノズル４６から木製品１０に高速投射される。水の供給は、圧縮空気による負圧、重力、水道の圧力、水ポンプなどで行われる。水導入管４５の設置個所は、ノズルホルダー４４の位置ではなくブラストノズル４６の位置でも効果は同じである。
【００５５】  ノズルホルダー４４の中で乾いた研削材４１と水が混ざるため、研削材４１の表面は濡れるが、中までしっかりと湿るわけではない。そのため、研削材４１が木材表面１０ａを研削する時に衝撃による摩擦熱が発生しやすく、冬材部２が傷みやすい。また、熱を発生させないため水の量を多くすると、木製品１０が湿りすぎて脆くなり削れやすくなるため、きれいな木目が出し難くなる。
【００５６】  研削する木製品１０の種類によるが、ブラスト処理するための最適な組み合わせは、研削材４１の素材は例えば、鉱石、砂、木の実、セラミックなどである。粒度は基本的に３ｍｍ以下のものを使用する。また、１分間に使用する水の量は０．１〜５Ｌで、圧縮空気の圧力は０．３〜１．０Ｍｐａの間で調整するとよい。
【００５７】  ブラスト機材４０を使用する場合のメリットは、わざと風化した雰囲気の木製品１０を製作する時に使用すると良い。１ｍｍ以上の粒度の研削材４１を使用すると、大きな木目の木を削るのが早く、荒い風合いの出た完成した木製品３０を得ることが出来る。
【００５８】  この発明の木製品の表面処理方法は、所望の形に成型した無垢の木材の一方の表面、もしくは一方の表面と側面、もしくは全面に、研削材と水を高速で吹き付け、ブラスト処理を施したので、ブラスト処理をする際に、研削材と水を木材に吹き付けることにより、柔らかい夏材部が濡れて柔らかくなり、研削材が当たった時に削れやすくなる。そのため、夏材部を窪ませることが容易になり、木目や木肌を強調しながら、木目に文字や模様を浮き立たせることができる。
【００５９】  また、木製品の表面処理方法は、ブラスト処理をする際に、研削材と水を木材に吹き付けることにより、柔らかい夏材部が濡れて柔らかくなり、研削材が当たった時に削れやすくなる。そのため、夏材部を窪ませることが容易になる。
【００６０】  また、水で冷却することにより、研削材を高速投射し木材に当たったときに発生する熱により、冬材部の木肌を傷めることを防ぐ。年輪を形成する冬材部は木表側の方が軸芯側より硬いため、木表側をブラストすることで、冬材部の木肌を滑らかに出す事が出来る。
【００６１】  また、ブラスト処理を行う前に、木材を所望の形に成型しておきブラストすることにより、木材の周囲の木目を立てることで、より木目による段差を強調できる。
【００６２】  また、この発明の木製品は、無垢の木材より木目が表れるように所望の形に形成された木製品と、この木製品の一方の表面または両面に描かれた所望の文字または模様である装飾表面と、この装飾表面の周辺に研削材を投射することにより窪ませた複数の夏材部と、この複数の夏材部の間に位置し、研削材を投射しても窪まず隆起したままの複数の冬材部とを備え、上記装飾表面と複数の夏材部と複数の冬材部の木目が繋がっている上記木材の表面に、弾力性のある保護材を貼りつけてブラスト処理を施し、周辺の夏材部を窪ませ、装飾表面を残すようにしたので、木製品の一方の表面もしくは両面の木目を立てて木肌を強調しながら文字や模様を浮き立たせることでき、独創的な製品となる。
【００６３】  また、木材表面に保護材を張り付けてブラスト処理することにより、木材表面に文字や模様に見える装飾表面を残しながら、木目を出していくことが出来る。
【００６４】  また、保護材の厚さは０．０５ｍｍ〜３ｍｍにすることにより、研削材によって簡単に破断されない。
【００６５】  更に、保護材を残したまま、木材と保護材を塗装することにより、より文字や模様と、木目の段差を強調することが可能になり、木製品に独創性を持たす事が出来るようになる。
【００６６】  また、残す保護材の厚みは０．６ｍｍ以上にすることで、より文字や模様を強調することが出来る。
【００６７】  また、木材表面を削り取って木目を立てるため、木材表面に劣化した塗装が付着したり汚れていても、木材表面は研削材で削り取られるため、今まで廃棄されていた木材の再利用にも活用できる。
【００６８】  また、木製品の素材を針葉樹とすることにより、夏材部が窪み易く、冬材部は削られ難く木目が立て易いため、装飾表面と研削済夏材部の高低差が得やすいと言う効果がある。
【００６９】  また、木製品の素材を針葉樹の中でも杉とすることにより、装飾表面と研削済夏材部との高低差を得やすく、冬材部の木肌を滑らかに出し易いと言う効果がある。
【図面の簡単な説明】
【００７０】
【図１】  この発明の実施の形態１を示す木製品の表面処理方法の構成図である。
【図２】  この発明の木製品の表面処理方法を示す工程断面図である。
【図３】  この発明の完成した木製品を示す正面図である。
【図４】  この発明の完成した木製品を示す側面図である。
【図５】  この発明の実施の形態２を示す木製品の表面処理方法の構成図である。
【符号の説明】
【００７１】  １０  木製品、１  夏材部、１ａ  研削済夏材部、２  冬材部、２ａ  研削済冬材部
３  保護材、４  塗料、１０ａ  木材表面、１０ｂ  装飾表面
２０  第１のブラスト機材、２１  研削材、２２  タンク、２３  制御装置
２４  エアーホース、２５  水導入管、２６  ブラストホース
２７  ノズルホルダー２８  ブラストノズル、
３０  完成した木製品
４０  第２のブラスト機材、４１  乾いた研削材、４２  タンク
４３  ブラストホース、４４  ノズルホルダー、４５  水導入管
４６  ブラストノズル
【図１】
2010155326.tif 000003
【図２】
2010155326.tif 000004
【図３】
2010155326.tif 000005
【図４】
2010155326.tif 000006
【図５】
2010155326.tif 000007
【手続補正書】
【提出日】平成21年3月3日(2009.3.3)
【手続補正１】
【補正対象書類名】特許請求の範囲
【補正対象項目名】全文
【補正方法】変更
【補正の内容】
【特許請求の範囲】
【請求項１】
所望の形に成型した無垢の木材の表面に、研削材と水を高速で吹き付けブラスト処理を施し、夏材部を削り取り窪ませることを特徴とする木製品の表面処理方法。
【請求項２】
上記ブラスト処理をための機材は、水を入れたタンクに上記研削材を入れ、そのタンクの水圧を制御する制御装置は圧縮空気で駆動し、上記タンクに所定の水圧を掛けて上記研削材を上記タンクからブラストホースに押し出し、上記圧縮空気に載せて上記研削材を上記木材の表面に投射することを特徴とする請求項１記載の木製品の表面処理方法。
【請求項３】
上記ブラスト処理するための機材は、タンクに乾燥した上記研削材を入れ、そのタンクに空気圧を掛ける、もしくは重力で落下させることにより、ブラストホースに押し出し圧縮空気に載せて、ブラストノズルもしくノズルホルダーから水を加え、上記研削材を上記木材の表面に投射することを特徴とする請求項１記載の木製品の表面処理方法。
【請求項４】
上記木材の表面に弾力性のある保護材を貼りつけてブラスト処理を施し、この保護材の周辺の夏材部を窪ませ、木材表面の一部である装飾表面を残したことを特徴とする請求項２または３記載の木製品の表面処理方法。
【請求項５】
上記保護材の厚みは、０．０５ｍｍ以上３ｍｍ未満であることを特徴とする請求項４記載の木製品の表面処理方法。
【請求項６】
上記ブラスト処理を施した木製品から上記保護材を除去し、上記木材表面と上記装飾表面に塗料を付着させることを特徴とする請求項４または５記載の木製品の表面処理方法。
【請求項７】
上記ブラスト処理を施した木製品から上記保護材を除去せず、上記木材表面と上記保護材に塗料を付着させることを特徴とする請求項４または５記載の木製品の表面処理方法。
【請求項８】
無垢の木材より木目が表れるように所望の形に成型された木製品と、この木製品の一方の表面または両面に描かれた所望の文字または模様である装飾表面と、この装飾表面の周辺に研削材を投射することにより窪ませた複数の夏材部と、この複数の夏材部の間に位置し、研削材を投射しても窪まず隆起したままの複数の冬材部と、上記装飾表面と複数の夏材部と複数の冬材部の木目が繋がっていることを特徴とする木製品。
【請求項９】
上記装飾表面周辺のみならず、一方の表面全体もしくは一方の表面と側面、もしくは全面に研削材を投射し、上記夏材部を窪ませたことを特徴とする請求項８記載の木製品。
【請求項１０】
上記装飾表面に、弾力性のある保護材を貼りつけてブラスト処理を施し、周辺の夏材部を窪ませ、上記装飾表面は窪ませずに残したことを特徴とする請求項８または９記載の木製品。
【請求項１１】
上記保護材の厚さは０．０５ｍｍ以上３ｍｍ以下であることを特徴とする請求項１０記載の木製品。
【請求項１２】
上記装飾表面を残す為に貼り付けた上記保護材を剥がし、上記木製品と上記装飾表面に塗料を付着させたことを特徴とする請求項９または１０記載の木製品。
【請求項１３】
上記装飾表面を残す為に貼り付けた上記保護材を剥がさないで、そのまま上記木製品と上記保護材に塗料を付着させたことを特徴とする請求項１０〜請求項１２いずれか１項記載の木製品。
【請求項１４】
木製品の素材が針葉樹であることを特徴とする請求項８〜請求項１３いずれか１項記載の木製品。
【請求項１５】
木製品の素材が杉であることを特徴とする請求項８〜請求項１３いずれか１項記載の木製品。